(57)【特許請求の範囲】
【請求項１】
厚さ０．３５〜２．０ｍｍの可撓性積層体の全面に孔径０．５〜２．５φｍｍの通気孔が多数形成、配置されて、この通気孔の面積総和が前記可撓性積層体の単位面積当たりに占める開孔率２．５〜１２．５％を有し、かつ前記通気孔の内壁断面の層構造として、少なくとも「熱可塑性樹脂層／通気性布帛層」を有し、さらに前記熱可塑性樹脂層が熱膨張性粒子として、スメクタイト系粘土鉱物、合成スメクタイト、セリサイト、フッ素雲母、及び膨張黒鉛から選ばれた１種以上の層状無機化合物を前記熱可塑性樹脂層に対して１．５〜１０質量％含むことを特徴とする吸音不燃シート。
【請求項２】
前記通気孔の配置において、少なくとも互いに隣接する通気孔同士が前記通気性布帛層を介在して通気連続している請求項１に記載の吸音不燃シート。
【請求項３】
前記通気性布帛層が、マルチフィラメントヤーンを製織してなる繊維布帛であり、前記マルチフィラメントヤーンが、ガラス繊維、シリカ繊維、アルミナ繊維、シリカアルミナ繊維、バサルト繊維、炭素繊維から選ばれた１種以上を含む糸条である請求項１または２に記載の吸音不燃シート。
【請求項４】
前記マルチフィラメントヤーンが、嵩高糸条である請求項３に記載の吸音不燃シート。
【請求項５】
前記可撓性積層体の片面に厚さ１〜５ｍｍ、の通気性発泡樹脂層または通気性不織布層が形成されている請求項１〜４の何れか１項に記載の吸音不燃シート。
【請求項６】
コーンカロリーメーター試験（ASTM-E1354）により前記可撓性積層体に５０ｋＷ／ｍ２の輻射熱を照射した時に、前記層状無機化合物の体積膨張により熱可塑性樹脂層を膨張させることで前記通気孔を閉塞し、その結果前記開孔率を１％未満とする請求項１〜５の何れか１項に記載の吸音不燃シート。
【請求項７】
前記通気性布帛層に用いる繊維布帛に、スメクタイト系粘土鉱物、合成スメクタイト、セリサイト、フッ素雲母、及び水ガラス（ケイ酸ナトリウム水溶液）から選ばれた１種以上の熱膨張性材料による付着処理がなされ、コーンカロリーメーター試験（ASTM-E1354）により前記可撓性積層体に５０ｋＷ／ｍ２の輻射熱を照射した時に、前記熱膨張性材料の体積膨張により前記通気性布帛層の通気孔部分を閉塞させる請求項１〜６の何れか１項に記載の吸音不燃シート。
【請求項８】
コーンカロリーメーター試験（ASTM-E1354）において、５０ｋＷ／ｍ２の輻射熱を照射開始後２０分間の総発熱量が８ＭＪ／ｍ２以下、かつ照射開始後２０分間、最高発熱速度が１０秒以上継続して２００ｋＷ／ｍ２を超えない燃焼特性を有する請求項１〜７の何れか１項に記載の吸音不燃シート。
【発明の詳細な説明】
【技術分野】
【０００１】
本発明は屋内競技場、体育館、屋内プール、イベントホール、公会堂、冠婚葬祭式場などの天井、さらに駅舎ロビー、空港ロビー、ショッピングモールなどの吹き抜けに設置される天井面積構成部材兼吸音部材、または天井面積構成部材付帯物としての吸音部材であり、何れも反響抑止効果と音響減衰効果とに優れ、万が一地震で崩落した場合にも重大な人的被害を生じる可能性の低い軽量性とフレキシブル性とを兼備しながら、しかも建築基準法物件に適用可能な不燃内装材に関する。
【背景技術】
【０００２】
不燃性の吸音内装材として、ガラス長繊維を嵩高に膨らませた嵩高加工糸を、少なくとも１部に用いて製織してなることにより、吸音特性および不燃性を有する吸音クロス、およびこの吸音クロスを用いた吸音カーテン（特許文献１）、建築内装工事用の天井材や壁材として、比較的薄い表層被覆シート材を基板（多数の小径貫通孔が穿孔されてなる）の表面に貼着することで貫通孔の表面側開口を閉塞した有孔吸音板（特許文献２）、建築物の壁面、天井面、床面またはパーティション等に貼り付ける、薄くて不燃性の吸音装飾シートとして、微小な穴を多数有する装飾フィルム層と不燃性連続発泡体層、及び接着層とからなる吸音装飾シート（特許文献３）、貫通微細孔及び少なくとも１ｍｍの直径を備える開口を備えるフィルム層と、このフィルム層上に配置される繊維性材料層とを備えてなる多層吸音シート（特許文献４）、など様々な吸音構造物が開示されている。しかし何れも通気性の吸音孔を必須とする構造のため、ASTM-E1354「建築材料の燃焼性試験方法」、建築基準法施行令１０８条の２、及び１９９８年改正建築基準法第２条９号などでは、この吸音孔からの煙漏れが避難上有害な煙又はガスと見做されて不燃性を満たす建築基準法物件の適用材料認定に至らない。これらの法令に適合することによって国土交通大臣認定番号が取得でき、建築基準法物件適用材料に認定されるが、まだ市場では薄型フレキシブル吸音材料で、しかも吸音孔通気タイプでの建築基準法物件適用材料はまだ存在していなかった。
【先行技術文献】
【特許文献】
【０００３】
【特許文献１】特開平０９−２５００５０号公報
【特許文献２】特開２００１−１３２１３２号公報
【特許文献３】特開２０１０−１９６４２１号公報
【特許文献４】特表２０１１−５１６９２９号公報
【発明の概要】
【発明が解決しようとする課題】
【０００４】
本発明は、建築物の天井に設置される天井面積構成部材兼吸音部材、または天井面積構成部材付帯物としての吸音部材として反響抑止効果と音響減衰効果とに優れ、万が一地震で崩落した場合にも重大な人的被害を生じる可能性の低い軽量性かつフレキシブル性のシートであって、しかも屋内競技場、体育館、屋内プール、イベントホール、公会堂、冠婚葬祭式場などの天井、さらに駅舎ロビー、空港ロビー、ショッピングモールなどの吹き抜けなどの天井膜に使用するに際し、建築基準法物件適用可能な不燃性を具備する吸音不燃シートの提供を課題とする。
【課題を解決するための手段】
【０００５】
上記課題を解決するために、特定厚さの可撓性積層体の全面に特定孔径の通気孔が多数形成、特定の開孔率で配置され、この通気孔の内壁断面の層構造として、少なくとも「熱可塑性樹脂層／通気性布帛層」を有し、さらに熱可塑性樹脂層が熱膨張性粒子として、特定の層状無機化合物を特定量含むことによって、反響抑止効果と音響減衰効果とに優れ、軽量性かつフレキシブル性のシートであって、しかも天井膜に使用するに際し、建築基準法物件適用可能な不燃性を具備する吸音不燃シートが得られることを見出して本発明を完成するに至った。
【０００６】
すなわち本発明の吸音不燃シートは、厚さ０．３５〜２．０ｍｍの可撓性積層体の全面に孔径０．５〜２．５φｍｍの通気孔が多数形成、配置されて、この通気孔の面積総和が前記可撓性積層体の単位面積当たりに占める開孔率２．５〜１２．５％を有し、かつ前記通気孔の内壁断面の層構造として、少なくとも「熱可塑性樹脂層／通気性布帛層」を有し、さらに前記熱可塑性樹脂層が熱膨張性粒子として、スメクタイト系粘土鉱物、合成スメクタイト、セリサイト、フッ素雲母、及び膨張黒鉛から選ばれた１種以上の層状無機化合物を前記熱可塑性樹脂層に対して１．５〜１０質量％含むことが好ましい。これによって熱可塑性樹脂層がこれらの層状無機化合物を熱膨張性粒子として含むことによって本発明の吸音不燃シートが、火災により加熱された時に、層状無機化合物が体積膨張を起すことで見掛け上熱可塑性樹脂層自体が体積膨張し、それによって吸音不燃シートの通気孔を閉塞することで建築基準法物件に適用可能な不燃要件を満たすことができる。なお「熱可塑性樹脂層／通気性布帛層」の断層構造は「通気性布帛層／熱可塑性樹脂層」と同義である。
【０００７】
本発明の吸音不燃シートは、前記通気孔の配置において、少なくとも互いに隣接する通気孔同士が前記通気性布帛層を介在して通気連続していることが好ましい。これによって反響抑止効果と音響減衰効果とに優れる吸音不燃シートを得ることができる。
【０００８】
本発明の吸音不燃シートは、前記通気性布帛層が、マルチフィラメントヤーンを製織してなる繊維布帛であり、前記マルチフィラメントヤーンが、ガラス繊維、シリカ繊維、アルミナ繊維、シリカアルミナ繊維、バサルト繊維、炭素繊維から選ばれた１種以上を含む糸条であることが好ましい。これによって本発明の吸音不燃シートを構成する繊維布帛が通気性布帛層として作用し、吸音効果を発現すると同時に建築基準法物件に適用可能な不燃要件を満たすことができる。
【０００９】
本発明の吸音不燃シートは、前記マルチフィラメントヤーンが、嵩高糸条であることが好ましい。これによって本発明の吸音不燃シートを構成する繊維布帛が通気性布帛層として作用し、より良好な反響抑止効果と音響減衰効果とを得ることができる。
【００１０】
本発明の吸音不燃シートは、前記可撓性積層体の片面に厚さ１〜５ｍｍ、の通気性発泡樹脂層または通気性不織布層が形成されていることが好ましい。これによってより反響抑止効果と音響減衰効果とに優れた吸音不燃シートを得ることができる。
【００１１】
本発明の吸音不燃シートは、コーンカロリーメーター試験（ASTM-E1354）により前記可撓性積層体に５０ｋＷ／ｍ２の輻射熱を照射した時に、前記層状無機化合物の体積膨張により熱可塑性樹脂層を膨張させることで前記通気孔を閉塞し、その結果前記開孔率を１％未満とすることが好ましい。これによって本発明の吸音不燃シートが、火災により加熱された時に、前記熱膨張性粒子の体積膨張により熱可塑性樹脂層を膨張させて前記通気孔を閉塞し、その結果前記開孔率を１％未満とすることで建築基準法物件に適用可能な不燃要件を満たすことができる。
【００１２】
本発明の吸音不燃シートは、前記通気性布帛層に用いる繊維布帛に、スメクタイト系粘土鉱物、合成スメクタイト、セリサイト、フッ素雲母、及び水ガラス（ケイ酸ナトリウム水溶液）から選ばれた１種以上の熱膨張性材料による付着処理がなされ、コーンカロリーメーター試験（ASTM-E1354）により前記可撓性積層体に５０ｋＷ／ｍ２の輻射熱を照射した時に、前記熱膨張性材料の体積膨張により前記通気性布帛層の通気孔部分を閉塞させることが好ましい。繊維布帛がこれらの熱膨張性材料を含むことによって本発明の吸音不燃シートが、火災により加熱された時に、前記熱膨張性材料の体積膨張により繊維布帛部分の通気孔を補助的に閉塞し、その結果前記開孔率を１％未満とすることで建築基準法物件に適用可能な不燃要件を効果的に満たすことができる。
【００１３】
本発明の吸音不燃シートは、コーンカロリーメーター試験（ASTM-E1354）において、５０ｋＷ／ｍ２の輻射熱を照射開始後２０分間の総発熱量が８ＭＪ／ｍ２以下、かつ照射開始後２０分間、最高発熱速度が１０秒以上継続して２００ｋＷ／ｍ２を超えない燃焼特性を有することが好ましい。これによって建築基準法物件に適用可能な不燃要件を満たすことができる。
【発明の効果】
【００１４】
本発明によれば、建築物の天井に設置される天井面積構成部材兼吸音部材、または天井面積構成部材付帯物としての吸音性を有する不燃内装材が得られ、これらの膜材料は万が一地震で崩落した場合にも重大な人的被害を生じる可能性の低い軽量性とフレキシブル性とを有しながら、反響抑止効果と音響減衰効果とに優れるので、屋内競技場、体育館、屋内プール、イベントホール、公会堂、冠婚葬祭式場、駅舎ロビー、空港ロビー、ショッピングモール吹き抜けなどの膜天井構築用などに広く用いることができる。
【図面の簡単な説明】
【００１５】
【図１】本発明の吸音不燃シートの断面の一例を模式的に示す図
【図２】本発明の吸音不燃シートの断面の一例を模式的に示す図
【図３】本発明の吸音不燃シートの断面の一例を模式的に示す図
【図４】本発明の吸音不燃シートの外観の一例を模式的に示す図
【発明を実施するための形態】
【００１６】
本発明の吸音不燃シートは、マルチフィラメントヤーンを製織してなる繊維布帛を通気性布帛層として含み、この通気性布帛層の片面に熱可塑性樹脂層を被覆形成してなる可撓性積層体（厚さ０．３５〜２．０ｍｍ：質量０．４〜２．５ｋｇ）、または通気性布帛層の両面に熱可塑性樹脂層を被覆形成してなる可撓性積層体（厚さ０．３５〜２．０ｍｍ：質量０．４〜２．５ｋｇ）であって、この可撓性積層体の全面に孔径０．５〜２．５ｍｍ、好ましくは孔径０．７５〜１．５ｍｍの通気孔（形態は円径、略円径、楕円径）が散在（千鳥や角の規則的整列、またはランダム）して多数（３〜４００個／inch２）形成され、この通気孔の面積総和が可撓性積層体の単位面積当たりに占める開孔率２．５〜１２．５％、好ましくは開孔率５．０〜１０％を有し、かつ、熱可塑性樹脂層が熱膨張性粒子を熱可塑性樹脂層に対して１．５〜１０質量％、好ましくは２．５〜７．５質量％含むもので、本発明の吸音不燃シートが、火災により加熱された時（模擬的にはコーンカロリーメーター試験（ASTM-E1354）により可撓性積層体に５０ｋＷ／ｍ２の輻射熱を照射した時）に、熱膨張性粒子が体積膨張を起すことで見掛け上熱可塑性樹脂層自体が体積膨張し、吸音不燃シートの通気孔を閉塞することで開孔率２．５％未満、好ましくは１％以下を成し、それによってコーンカロリーメーター試験（ASTM-E1354）において、５０ｋＷ／ｍ２の輻射熱を照射開始後２０分間の総発熱量が８ＭＪ／ｍ２以下、かつ照射開始後２０分間、最高発熱速度が１０秒以上継続して２００ｋＷ／ｍ２を超えない燃焼特性を発現することで建築基準法物件に適用可能な不燃要件を満たすことができる。
【００１７】
通気孔の孔径が０．５φｍｍ未満、及び孔径が２．５φｍｍを越えると得られるシートの反響抑止効果、音響減衰効果などの吸音効果を不十分とし、しかも孔径が２．５φｍｍを越えると得られるシートの不燃性を不十分とする。また開孔率が２．５％未満だと得られるシートの反響抑止効果、音響減衰効果などの吸音効果を不十分とすることがあり、また１２．５％を超えると得られるシートの不燃性が不十分となることがある。具体的に通気孔の孔径０．５φｍｍの場合、例えば、最少孔数９０（タテ列９×ヨコ列１０）個／inch２、最小開孔率２．７３％〜最多孔数４００（タテ列２０×ヨコ列２０）個／inch２、最大開孔率１２．１５％の範囲が好ましく、また通気孔の孔径２．５φｍｍの場合、例えば、最少孔数４個／inch２、開孔率３．０４％〜最多孔数１６個（タテ列４×ヨコ列４）／inch２、開孔率１２．１７％の範囲が好ましく、さらに孔径０．５φｍｍの通気孔と孔径２．５φｍｍの通気孔の併用、孔径０．５φｍｍ、１．５φｍｍ、２．５φｍｍの通気孔の併用であってもよい。このようにして通気孔が設けられた可撓性積層体は、通気孔が共鳴孔として反響減衰効果に働くと同時に、共鳴孔の断層構造として、「熱可塑性樹脂層／通気性布帛層（繊維布帛）／熱可塑性樹脂層」、または「熱可塑性樹脂層／通気性布帛層（繊維布帛）」を採ることによって、通気孔に入射した音波が繊維布帛内部（通気性布帛層）に伝播すること、さらに隣接する通気孔と通気連続することによって、より音響減衰効果を大きいものとする。なお「熱可塑性樹脂層／通気性布帛層（繊維布帛）」の断層構造は「通気性布帛層（繊維布帛）／熱可塑性樹脂層」と同義である。通気度（JIS  L1096：フラジール法）１〜５０ｃｃ／ｃｍ２／秒を満たすことが反響抑止効果及び音響減衰効果に優れ好ましい。通気度が１ｃｃ／ｃｍ2／秒未満だと反響抑止効果を悪くすることがあり、５０ｃｃ／ｃｍ2／秒を超えると吸音効果を悪くすることがある。
【００１８】
これらの通気孔は少なくとも熱可塑性樹脂層を貫通していれば、通気性布帛層である繊維布帛には非貫通のものであっても繊維布帛自体は通気性を有しているので通気性の効果に問題ない。このような態様は、予め熱可塑性樹脂層とする熱可塑性樹脂フィルムに（熱）針突刺、ポンチ（punch）による機械的な窄孔加工、炭酸ガスレーザーによる窄孔加工を施したフィルムを通気性布帛層に積層することで得られる。またフィルムを通気性布帛層に積層した可撓性積層体に、半貫通の機械的な（熱）針窄孔加工を施したもの、穴あけ深さを制御しての炭酸ガスレーザーによる窄孔加工を施したものが挙げられる。またフィルムを繊維布帛に積層した後、及び通気性発泡層や不織布層の形成後に完全貫通の機械的な（熱）針突刺、ポンチ（punch）窄孔加工などを施した可撓性積層体、炭酸ガスレーザーによる完全貫通の窄孔加工を施した可撓性積層体が挙げられ、完全貫通させた後、繊維布帛（通気性布帛層）のマルチフィラメントの一部が物理的にほつれ戻りを生じ、小径の貫通孔を塞ぐものであっても本発明の吸音不燃シートにおいて吸音効果を阻害するものではない。
【００１９】
本発明の吸音不燃シートに用いる繊維布帛（通気性布帛層）の繊維種は、ガラス繊維、シリカ繊維、アルミナ繊維、シリカアルミナ繊維、バサルト繊維、炭素繊維から選ばれた１種以上の無機繊維を含む糸条が不燃性付与の目的のために好ましい。また不燃性に及ばないものの、より高度の難燃化、高耐熱性付与のためには、アラミド繊維（ポリパラフェニレンテレフタルアミド繊維、ポリパラベンズアミド繊維、パラフェニレンオキシジフェニレンテレフタルアミド共重合体繊維などの全芳香族ポリアミド繊維）、ポリアリレート繊維、ポリベンゾオキサゾール繊維、ポリベンゾイミダゾール繊維、ポリベンゾチアゾール繊維及びポリエーテルエーテルケトン繊維から選ばれた１種以上の有機高分子繊維を用いることができ、これらは前述の無機繊維と混紡または混織して用いてもよい。また綿などセルロース系繊維の水酸基に対して、ホウ酸エステル化、リン酸エステル化、ケイ酸エステル化などの化学変性処理を施した不燃化セルロース紡績糸は空気を多く含む嵩高糸として好ましい。さらに上記の繊維布帛を構成するマルチフィラメント（嵩高）ヤーンには補助的に、ポリプロピレン繊維、ポリエチレン繊維、ポリエステル繊維（ＰＥＴ、ＰＢＴ、ＰＮＴ）、ナイロン繊維、ビニロン繊維などの低融点高分子フィラメント成分を混用して、これをホットメルトバインダー成分として、特にマルチフィラメント嵩高ヤーンの嵩高率を安定状態に固定保持させることができる。
【００２０】
本発明の吸音不燃シートに用いる繊維布帛（通気性布帛層）の織り組織は、平織物（経糸と緯糸とも最少２本ずつ用いた最小構成単位）、綾織物（経糸と緯糸とも最少３本ずつ用いた最小構成単位：３枚斜文、４枚斜文、５枚斜文、６枚斜文、８枚斜文など）、朱子織物（経糸と緯糸とも最少５本ずつ用いた最小構成単位：２飛び、３飛び、４飛び、５飛びなどの正則朱子）、変化平織物（斜子織：七子、魚子、並子、バスケット織、パナマ織）・（畝織：畦織、リブ織）、変化綾織物（急斜文、緩斜文、山形斜文、破れ斜文、曲がり斜文、杉綾、飾斜文、昼夜斜文、飛び斜文）、変化朱子織物（不規則朱子、重ね朱子、拡げ朱子、昼夜朱子）、もじり織物（模紗織物、絽織物）、三軸織物（斜子織：七子、魚子、並子、バスケット織、パナマ織）、四軸織物（斜子織：七子、魚子、並子、バスケット織、パナマ織）などを任意に使用できる。
【００２１】
上述の繊維布帛（通気性布帛層）を構成する糸条要素には、ガラス繊維（Ｅガラス、Ｃガラス、Ｇガラス、Ａガラス、Ｓガラス、Ｄガラス、ＤＥガラス）、シリカ繊維「シリカ（ＳｉＯ２）を主成分として９５質量％以上含み、副成分に酸化ホウ素（Ｂ２Ｏ３）を２．５〜５質量％含む」、アルミナ繊維「アルミナ（Ａｌ２Ｏ３）を６５〜７５質量％とシリカ（ＳｉＯ２）を２５〜３５質量％を主成分とし、副成分に酸化ホウ素（Ｂ２Ｏ３）を２．５〜１０質量％含む」、シリカアルミナ繊維、バサルト繊維、炭素繊維などのマルチフィラメントヤーンが不燃性シートに適し、フィラメント直径が１〜１０μｍ、フィラメント単糸０．１〜１０デニール、マルチフィラメント繊度６９〜２２２３dtex（６２〜２０００デニール）、特に１３８〜１１１２dtex（１２４〜１０００デニール）のマルチフィラメントで、フィラメント数５０〜５００本、特に１００〜３００本で集束して１０〜４０回／ｍの弱撚糸、または４１〜２００回／ｍの普通撚糸に束ね、その断面形状を円形、楕円形、または扁平とする糸条が通気拡散性に優れ、これらが嵩高糸条だとより通気拡散性に優れ、それによって効果的な吸音性を発現する。
【００２２】
嵩高糸条は、空気加工糸（タスラン加工糸、インターレース加工糸、空気精紡糸など）またはウーリー加工糸が挙げられる。より具体的には、マルチフィラメント糸条の製造時に、フィラメントの開繊（解繊）混繊をタスランノズルによるエアージェット交絡により行ない、乱過流の渦中で巻き込みと絡みを強制することでランダムルーズに絡め、ループ、渦巻きコイル、や結び目を多数形成することで嵩高化したタスラン加工糸が好ましい。マルチフィラメント芯糸の開繊に、マルチフィラメント鞘糸の開繊を立体的に絡めてルーズな絡みを多数形成したコアヤーン形態であってもよい。また、嵩高マルチフィラメント糸条として、合成繊維によるマルチフィラメント糸条を加撚（仮撚または交仮撚）した状態でヒートセットし、これを解撚して得られる捲縮性のウーリー加工糸（仮撚・交仮撚加工糸）でもよい。これらタスラン加工糸やウーリー加工糸は２種以上の供給糸を用い、供給糸の特性（異繊度、異形、異収縮、異捲縮）とフィード率の制御によって、任意に嵩高性をコントロールすることができる。本発明において嵩高糸はタスラン加工糸が特に好ましい。また嵩高糸は、上記嵩高糸１本と、非嵩高マルチフィラメントヤーン（汎用のマルチフィラメントヤーン）１本とを束ねて１０〜１００回／ｍの撚りを掛けたタスラン合撚糸（双糸）、あるいは上記嵩高糸２本と、非嵩高マルチフィラメントヤーン（汎用のマルチフィラメントヤーン）１本とを束ねて１０〜１００回／ｍの撚りを掛けたタスラン合撚糸（三子撚糸）であってもよい。
【００２３】
上述の繊維布帛（通気性布帛層）は、これらマルチフィラメント（嵩高）ヤーンを、経糸及び緯糸として各々１インチ間１８〜４６本打込んで得られる質量１００〜３００ｇ／ｍ２の織物、経糸及びバイアス糸として各々１インチ間１６〜４２本打込んで得られる質量１２５〜３５０ｇ／ｍ２の三軸織物、経糸、緯糸、バイアス糸として各々１インチ間１６〜４２本打込んで得られる質量１５０〜４００ｇ／ｍ２の四軸織物で、目抜け空隙率０〜５％の織物仕様が不燃性に優れている。目抜け空隙率が５％を超えると火災時に織物の目合いから燃焼ガスが漏れ抜け易くなり、それによって建築基準法物件に不適合なものとなることがある。嵩高糸条は繊維布帛を形成する経糸条、及び緯糸条の両方に用いた平織物、綾織物、朱子織物、二重織物、三重織物などが本発明の吸音不燃シートの吸音性向上の観点において好ましく、経糸条、または緯糸条の一方のみを嵩高糸条で構成した平織物、綾織物、朱子織物など、及び二重織物や三重織物などの多重織物であってもよい。さらに三軸嵩高織物において、経糸条、及びバイアス糸条の少なくとも一方に嵩高糸条を用いることが本発明の吸音不燃シートの吸音性向上の目的に適し、同様に四軸嵩高織物において、経糸条、緯糸条及びバイアス糸条の少なくとも一方に嵩高糸条を用いることが本発明の吸音不燃シートの吸音性向上の目的に適している。これらの嵩高織物は単位体積（見掛け体積）当たり空気を５〜２０％（０．０５〜０．２ｃｃ／ｃｍ３）含む通気拡散性のものが本発明の吸音不燃シートの吸音性向上のために好ましい。空気含有率は水中に特定体積（例えば１ｃｍ３）の嵩高織物を沈めた時に浮上する気泡を水上置換法で捕集し、特定体積（例えば１ｃｍ３）に対する気泡総和体積の占有率として求めることができる。
【００２４】
上述の繊維布帛（通気性布帛層）には、スメクタイト系粘土鉱物、合成スメクタイト、セリサイト、フッ素雲母、及び水ガラス（ケイ酸ナトリウム水溶液）から選ばれた１種以上の熱膨張性材料による付着処理が繊維布帛の質量に対して１〜７．５質量％の範囲でなされ、本発明の吸音不燃シートが、火災により加熱された時（模擬的にはコーンカロリーメーター試験（ASTM-E1354）により可撓性積層体に５０ｋＷ／ｍ２の輻射熱を照射した時）に、繊維布帛に付着した熱膨張性粒子が体積膨張を起すことで見掛け上通気性布帛層自体が体積膨張し、吸音不燃シートの通気孔を閉塞する補助作用によって開孔率１％未満を成し、それによって建築基準法物件適用可能な不燃性を具備する吸音不燃シートを得ることができる。スメクタイト系粘土鉱物としては、２：１型スメクタイトで、ケイ素と酸素からなる層（シリカ四面体層）が、アルミニウムと酸素からなる層（アルミニウム八面体層）を挟んだ、「シリカ四面体層／アルミニウム八面体層／シリカ四面体層」構造層を一単位とし、この構造層が積重したものである。さらにアルミニウム八面体層には２八面体型及び３八面体型に分類され、２八面体型スメクタイトの具体例として、モンモリロナイト、バイデライト、ノントロナイトなどが、３八面体型スメクタイトの具体例として、サポナイト、ヘクトライト、ソーコナイト、スティーブンサイトなどが挙げられる。合成スメクタイトは、シリカ四面体(四配位)層とアルミニウム八面体(六配位)層が交互に積重した構造であり、シリカ／アルミが２：１の質量比率の使用が好ましい。セリサイト（絹雲母）は白雲母の微細なもので平均粒子径１〜２０μｍのものである。またフッ素雲母はNａ四珪素雲母を有機交換処理した平均粒子径１〜２０μｍのフッ素四珪素雲母が使用できる。また、上述の化合物は、積重層間に交換性陽イオンを保持する作用で、他の金属イオン、陽イオン化合物、陰イオン化合物、反応性化合物（シランカップリング剤）などを置換反応し、化学修飾または化学変性したインターカレーション型の層状化合物、例えばスメクタイト系粘土鉱物（モンモリロナイトなど）の層間に、四級ホスホニウム化合物、塩化ジメチルステアリルアンモニウム、塩化ベンジルジメチルステアリルアンモニウムなどの四級アンモニウム化合物を置換変性したものが挙げられる。水ガラス（ケイ酸ナトリウム水溶液）は、Ｎａ２Ｏ・ｎＳｉＯ２（ｎ＝０．５〜４．０）のJIS  K1408に規定の1号、２号、３号から選ばれた１種以上が使用できる。
【００２５】
上述の繊維布帛（通気性布帛層）に処理して付着させる熱膨張性材料には、通気性布帛層への付着固定性向上の目的でシランカップリング剤を、熱膨張性材料の総和量に対して１〜２０質量％、特に３〜１０質量％併用することが好ましい。シランカップリング剤としては、一般式：ＸＲ−Ｓｉ（Ｙ）３で表される分子中に２個以上の異なった反応基を有する化合物で、例えば、Ｘ＝アミノ基、ビニル基、エポキシ基、クロル基、メルカプト基など（Ｒ＝アルキル鎖）、Ｙ＝メトキシ基、エトキシ基などである。シランカップリング剤は末端の反応基成分が熱膨張性材料の表面と反応し、及び／または熱膨張性材料内部にインターカレートされて一体化し、同時にもう一方の末端の反応基成分が繊維布帛構造の一部と反応することによって、通気性布帛層への付着固定性が向上する。具体的にアクリル樹脂エマルジョン、ウレタン樹脂エマルジョン、エチレン酢酸ビニル共重合体エマルジョンなどをバインダーベースに、上記熱膨張性粒子をバインダー樹脂に対する固形分含有率として１０〜５０質量％、上記熱膨張性粒子配合量に対してシランカップリング剤を１〜５質量％配合したものであり、必要に応じてイソシアネート化合物、オキサゾリン化合物、エポキシ化合物などの硬化剤を併用することができる。通気性布帛層に対する上記熱膨張性粒子の付着量は、１〜１０質量％が好ましい。
【００２６】
可撓性積層体の全面に散在して多数形成、配置される通気孔の内壁断面の層構造としての、「熱可塑性樹脂層／通気性布帛層」単位においての熱可塑性樹脂層は、熱可塑性樹脂及び難燃剤粒子とを主体に含み、熱可塑性樹脂層の比重１．３以上、比重２．５以下とすることで防音減衰効果を発現する。熱可塑性樹脂層に用いる熱可塑性樹脂成分は、軟質塩化ビニル樹脂（可塑剤として、アジピン酸ジアルキルエステル類、セバシン酸ジアルキルエステル類、フタル酸ジアルキルエステル類、イソフタル酸ジアルキルエステル類、テレフタル酸ジアルキルエステル類，シクロヘキサンジカルボン酸ジアルキルエステル類、芳香族リン酸エステル類、塩素化パラフィン類、ポリエステルオリゴマー類などを、塩化ビニル樹脂１００質量部に対して３０〜１００質量部配合する）、塩化ビニル系共重合体樹脂（塩化ビニル系樹脂は、塩化ビニルモノマーの単独重合体の他、塩化ビニルモノマーと共重合し得る他のモノマー類との共重合体、及びグラフト重合体を含む）、オレフィン樹脂、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂、およびポリエステル系共重合体樹脂、フッ素樹脂、フッ素系共重合体樹脂、シリコーン樹脂などが挙げられる。
【００２７】
上記熱可塑性樹脂層には熱膨張性粒子として、スメクタイト系粘土鉱物、合成スメクタイト、セリサイト、フッ素雲母、及び膨張黒鉛から選ばれた１種以上の層状無機化合物を前記熱可塑性樹脂層に対して１．５〜１０質量％含むことが好ましい。熱膨張性粒子の含有量が１．５質量％未満だと、本発明の吸音不燃シートが、火災により加熱された時（模擬的にはコーンカロリーメーター試験（ASTM-E1354）により可撓性積層体に５０ｋＷ／ｍ２の輻射熱を照射した時）に、熱膨張性粒子の体積膨張による熱可塑性樹脂層の膨張効果が不十分となり、その結果、通気孔の閉塞が不完全となる（開孔率を１％未満とすることができない）ことで、建築基準法物件に適用できないことがある。また、熱膨張性粒子の含有量が１０質量％を越えると熱可塑性樹脂層の体積膨張が過多となり、通気孔と連続する膨張歪亀裂を形成し易くなることで、建築基準法物件に適用できないことがある。
【００２８】
熱膨張性粒子は、段落〔００２４〕に記述したものと同じスメクタイト系粘土鉱物、合成スメクタイト、セリサイト、フッ素雲母が使用でき、これらの化合物には、積重層間に交換性陽イオンを保持する作用で、他の金属イオン、陽イオン化合物、陰イオン化合物、反応性化合物（シランカップリング剤）などを置換反応し、化学修飾または化学変性したインターカレーション型の層状化合物、例えばスメクタイト系粘土鉱物（モンモリロナイトなど）の層間に、四級ホスホニウム化合物、塩化ジメチルステアリルアンモニウム、塩化ベンジルジメチルステアリルアンモニウムなどの四級アンモニウム化合物を置換変性したものを使用することもできる。また膨張黒鉛は、天然黒鉛を濃硫酸、硝酸、セレン酸などと、濃硝酸、過塩素酸塩、過マンガン酸塩、重クロム酸塩などによる処理品が使用でき、これらはグラファイト状層構造を有する結晶質化合物のため、熱による発生ガスで膨張することで不燃性の炭化層を形成する。膨張黒鉛の粒径は１０〜５００μｍ、特に２５〜１００μｍが好ましく、粒径分布が異なり膨張容積を異にする複数の膨張黒鉛を併用することもできる。これら膨張黒鉛の膨張容積は１０〜３００ｍＬ／ｇが好ましい。また膨張黒鉛は後述する段落〔００２９〕に記載の難燃剤粒子で、特にケイ素化合物、金属水酸化物、金属酸化物、金属炭酸塩化合物、金属硫酸塩化合物、ホウ酸化合物、及び無機系化合物複合体などの無機系化合物と併用することによって、得られる可撓性積層体の燃焼炭化物の強度を増強させ、通気孔を強固に塞ぐ効果に寄与する。これら上記熱膨張性粒子には、段落〔００２５〕に記載と同じシランカップリング剤を、熱膨張性粒子の総和量に対して１〜２０質量％、特に３〜１０質量％併用することが熱可塑性樹脂に対する分散性、及び接着性向上目的のために好ましく、これは熱可塑性樹脂層に含有されるシランカップリング剤は末端の反応基成分が熱膨張性粒子の表面と反応し、及び／または熱膨張性粒子層間にインターカレートされて一体化し、同時にもう一方の末端の反応基成分が熱可塑性樹脂の分子鎖構造の一部と反応することによる。
【００２９】
熱可塑性樹脂層に用いる難燃剤粒子は、ａ）．金属リン酸塩、金属有機リン酸塩、リン酸誘導体（リン酸エステル化合物、ホスホン酸エステル化合物）、ポリリン酸アンモニウム、及びポリリン酸アンモニウム誘導体化合物などのリン原子含有化合物、ｂ）．（イソ）シアヌレート系化合物、（イソ）シアヌル酸系化合物、グアニジン系化合物、尿素系化合物、及び、これらの誘導体化合物などの窒素原子含有化合物（メラミンシアヌレート）、ｃ）．ケイ素化合物、金属水酸化物、金属酸化物、金属炭酸塩化合物、金属硫酸塩化合物、ホウ酸化合物、及び無機系化合物複合体などの無機系化合物、ｄ）．臭素置換有機化合物、塩素置換有機化合物などであり、特に好ましい難燃剤粒子は、酸化鉛（比重９．３５）、三酸化アンチモン（比重５．７）、チタン酸バリウム（比重５．６）、酸化ジルコニウム（比重５．５）、酸化亜鉛（比重５．４）、酸化鉄（比重５．２）、炭酸バリウム（比重４．４）、硫酸バリウム（比重４．４）、二酸化チタン（比重４．０）、アルミナ（比重３．８）、チタン酸カリウム（比重３．３）、酸化マグネシウム（比重３．３）、マイカ（比重３．０）、タルク（比重２．８）、炭酸カルシウム（比重２．６）、水酸化アルミニウム（比重２．４）及び水酸化マグネシウム（比重２．４）などで、これらの配合によって熱可塑性樹脂難燃層の比重１．３以上、比重２．５以下とする。比重は２．５を超えると得られる吸音不燃シートが質量超過となることで天井材が崩落した場合に重大な人的被害を生じる可能性を増す。また比重１．３未満だと不燃性及び防音減衰効果が不十分となることがある。
【００３０】
熱可塑性樹脂層の厚さは１層あたり０．１ｍｍ〜０．５ｍｍ、特に０．１２ｍｍ〜０．２５ｍｍ、質量１５０〜７５０ｇ／ｍ２が好ましい。特に本発明に好ましい熱可塑性樹脂層は、塩化ビニル樹脂（可塑剤、安定剤、難燃剤などを配合した軟質〜半硬質塩化ビニル樹脂を包含する）、スチレン系共重合体樹脂（難燃剤などを配合）、ウレタン系共重合体樹脂（難燃剤などを配合）、およびポリエステル系共重合体樹脂（難燃剤などを配合）である。これらの熱可塑性樹脂層はカレンダー成型、Ｔダイ押出成型による０．１ｍｍ〜０．５ｍｍのフィルムまたはシートが使用でき、必要に応じて顔料、光輝性顔料、蓄光顔料、遮熱顔料、光拡散ビーズ、紫外線吸収剤、耐光安定剤、防黴剤、抗菌剤、防虫剤、帯電防止剤、消臭剤、香料など公知の添加剤を任意の量で含むことができる。
【００３１】
本発明の吸音不燃シートにおいて、その片面には厚さ１〜５ｍｍの、１）．通気性発泡樹脂層、または２）．通気性不織布層が形成されたものであってもよく、この通気性発泡層、及び通気性不織布層の形成によって更に吸音性を向上させることができる。１）．通気性発泡樹脂層は、厚さ１〜５ｍｍ、密度０．３５〜０．７５ｇ／ｃｍ３に形成された通気度（JIS  L1096：フラジール法）０．１〜１０ｃｃ／ｃｍ２／秒を有し、吸音不燃シート本体の有する通気孔の一部と連続することでの更なる通気性を有することが反響減衰効果向上の附帯層として好ましい。通気性発泡樹脂層の形成後に完全貫通の機械的な（熱）針窄孔加工、パンチ（punch）窄孔加工、または炭酸ガスレーザーによる完全貫通の窄孔加工を施しての通気孔の形成であってもよい。通気性発泡樹脂層には段落〔００２９〕に記載の難燃剤粒子を配合したものが防炎規格適合のために好ましい。通気性発泡樹脂層は、可塑剤を含む軟質塩化ビニル樹脂ペーストゾルを用い、これに整泡剤としてシリコーンオイルを１〜５質量部含有する粘重なゾル組成物を攪拌機（ステンレスや金属を数本組み合わせて茶筅形にしたブレードを装着）により機械攪拌して気泡を強制的に巻き込んだホイップをコーティングして形成するか、化学発泡剤含有組成物形成層（コーティング層、またはフィルム層）を熱分解ガス化させ、ガス発生痕として生成した気泡を含ませたものなどが例示できる。２）．通気性不織布には、段落〔００１９〕に記載したマルチフィラメントのカットファイバー（繊度１．５〜１２１dtex、繊維長１０〜１５０ｍｍ）を、スパンボンド法、乾式法、湿式法などによってウエブ（紡毛）化したフリ−スを、ケミカルボンド法、ニードルパンチ法、スパンレース法、サーマルボンド法などの方法により繊維間結合させてプレスしたものが使用できる。特に防炎性の強化の目的で、ガラス繊維、シリカ繊維、アルミナ繊維、炭素繊維などを使用した不織布、ポリエステル繊維、ナイロン繊維など汎用合成繊維を難燃化した不織布が好ましく、さらに天然繊維のセルロースの水酸基を化学変性処理した難燃化和紙を使用することもできる。
【００３２】
本発明の吸音不燃シートの施工は、幅１ｍ〜３ｍの任意、長さ１ｍ〜５０ｍの任意の規格シートを自在に組み合わせ、通気孔形成面側を音響の入射面として内装施工する。特に１）．１枚が幅１ｍ〜３ｍ程度、長さ１ｍ〜５ｍ程度の吸音不燃シートは、四角形、長方形、三角形、菱形、などの形態でアルミフレーム（押材）により吸音不燃シート全周を固定したパネル同士の組み合わせで、天井梁システムに固定することや、吊り下げることでフラット天井や幾何学立体天井に使用でき、２）．また１枚が幅１ｍ〜３ｍ程度、長さ１ｍ〜１０ｍ程度の長尺吸音不燃シートは幅方向の２辺を天井梁やアルミ押材に固定し、張力を掛けずにを長尺吸音不燃シートの自重で弛んだ半円弧状態に懸垂し、多数の長尺吸音不燃シートを連ねて半円弧の並びを表現したデザインアート天井に使用でき、３）．また１枚が幅１ｍ〜３ｍ程度、長さ１ｍ〜５ｍ程度の吸音不燃シートは、四角形、長方形、三角形、菱形、などの形態で吸音不燃シートの外周のポイント毎にハトメ、ターンバックル、取付金具、ジョイントナットなどを設け、ロープやバネを用いて天井梁システムにサスペンジョン固定することで張力をコントロールして得たドレープを利用するデザインアート天井に使用することができる。
【００３３】
以下、本発明について実施例を挙げて具体的に説明するが、本発明はこれらに限定されるものではない。先ずは本発明の吸音不燃シートの作製及び評価方法を述べる。
〈吸音率〉
JIS  A1409（残響反射法）によるNoise  Reduction  Coefficient（ＮＲＣ値）を２５０Ｈｚ、５００Ｈｚ、１０００Ｈｚ、２０００Ｈｚの各吸音率の算術平均値を求めた。
〈通気度〉
JIS  Ｌ1096  8.27.1  Ａ法に定めるフラジール形法により求めた。
〈不燃試験〉（ASTM-E1354：コーンカロリーメーター試験法）
輻射電気ヒーターによる５０ｋＷ／ｍ２の輻射熱を膜材面に２０分間照射し、この発熱性試験において、２０分間の総発熱量と発熱速度を測定し、試験後の膜材外観を観察した。
（ａ）総発熱量：８ＭＪ／ｍ２以下のものを適合とした。
（ｂ）発熱速度：１０秒以上継続して２００ｋＷ／ｍ２を超えないものを適合とした。
（ｃ）外観観察：直径０．５ｍｍを超えるピンホール陥没痕の発生がないものを適合と
した。
【００３４】
〔実施例１〕
〈繊維布帛１〉
無アルカリガラス繊維（９μｍフィラメント数４００本）からなり、フィラメント同士がルーズに交絡した状態でＺ撚２５回／ｍを施した嵩高（タスラン）糸７５番手（６８７dtex）単糸を経糸群及び緯糸群に用い、経糸群は１インチ間２８本の織組織とし、また緯糸群は１インチ間３０本の織組織とする繊維布帛１（嵩高平織物）を用いた。この繊維布帛１の質量は３２０ｇ／ｍ２、目抜け空隙率は０．５％、空気含有率１６％であった。
〈可撓性積層体〉
下記配合１の軟質塩化ビニル樹脂組成物を１７５℃の２本ロールで熱溶融混練し、１８０℃設定の逆Ｌ型カレンダーロールを通過させて厚さ０．１５ｍｍの圧延フィルムを得た。このフィルムを熱可塑性樹脂層として繊維布帛１の両面に１７５℃で熱ラミネートして厚さ０．５８ｍｍの可撓性積層体を得た。この可撓性積層体に熱針による通気孔（完全貫通）の機械的窄孔（孔径１．０φｍｍ、孔数６４（タテ列８×ヨコ列８の等間隔配置）個／inch２、開孔率７．７９％）を施し、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、厚さ０．５８ｍｍ、質量８０６ｇ／ｍ２、通気度１６ｃｃ／ｃｍ２／秒、残響反射法によるＮＲＣ値０．６６の可撓性積層体を得た。
〔配合１〕軟質塩化ビニル樹脂組成物（比重１．５６）
乳化重合ポリ塩化ビニル樹脂（重合度１７００）                    １００質量部
１，２−シクロヘキサンジカルボン酸ジイソノニル（可塑剤）          ５５質量部
※商品名：ヘキサモールＤＩＮＣＨ（ＢＡＳＦ社製）
エポキシ化大豆油（安定剤）                                          ５質量部
バリウム／亜鉛複合化合物（安定剤）                                  ２質量部
三酸化アンチモン（難燃剤）                                        ２０質量部
熱膨張性粒子（モンモリロナイト：平均粒子径８μｍ）                ２０質量部
※層状珪酸塩化合物粒子＝スメクタイト系粘土鉱物
※熱可塑性樹脂層に対する含有率９．６質量％
シランカップリング剤                                                ２質量部
※γ−アミノプロピルトリメトキシシラン（有効成分１００％）
ベンゾトリアゾール（紫外線吸収剤）                              ０．３質量部
酸化チタン（白顔料）                                                ２質量部
【００３５】
〔実施例２〕
実施例１で用いた繊維布帛１を下記繊維布帛２に変更した以外は、実施例１と同様として通気孔（完全貫通）の機械的窄孔（孔径１．０φｍｍ、孔数６４（タテ列８×ヨコ列８の等間隔配置）個／inch２、開孔率７．７９％）を有する、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、厚さ０．５９ｍｍ、質量８２８ｇ／ｍ２、通気度１６ｃｃ／ｃｍ２／秒、残響反射法によるＮＲＣ値０．６６の可撓性積層体を得た。
〈繊維布帛２〉
繊維布帛１を用い、下記配合２のウレタンエマルジョン溶液組成物の液浴中に浸漬し、液浴から引き上げると同時にマングルロールで圧搾し、１２０℃の電熱炉で１分間乾燥させて質量３３２ｇ／ｍ２、目抜け空隙率は０．５％、空気含有率１３％の繊維布帛２を得た。
〔配合２〕ウレタン樹脂組成物
ウレタン樹脂エマルジョン（固形分４０質量％）                    １００質量部
水性ブロックイソシアネート（ＨＤＩのイソシアヌレート３量体）        ２質量部
熱膨張性材料（モンモリロナイト：平均粒子径８μｍ）                １０質量部
※層状珪酸塩化合物粒子＝スメクタイト系粘土鉱物
熱膨張性材料（水ガラス：JIS  K1408  １号）                          ３質量部
シランカップリング剤                                                ２質量部
※γ−アミノプロピルトリメトキシシラン（有効成分１００％）
【００３６】
〔実施例３〕
配合１の軟質塩化ビニル樹脂組成物を１７５℃の２本ロールで熱溶融混練し、１８０℃設定の逆Ｌ型カレンダーロールを通過させて厚さ０．１５ｍｍの圧延フィルムを得た。このフィルムを熱可塑性樹脂層として繊維布帛１の片面に１７５℃で熱ラミネートして厚さ０．４３ｍｍの可撓性積層体を得た。この可撓性積層体の繊維布帛１面側に、下記配合３の軟質塩化ビニル樹脂ペーストゾル組成物を機械攪拌して得たフォームを３ｍｍ厚に塗布し、１８５℃の電気炉内で１分間ゲル化処理を施して、繊維布帛１面側に通気性発泡層（密度０．３３ｇ／ｃｍ３）が２２５ｇ／ｍ２設けられた、厚さ３．４３ｍｍ、質量７８８ｇ／ｍ２の可撓性積層体を得た。次に実施例１と同様にして、この可撓性積層体に熱針による通気孔（完全貫通）の機械的窄孔（孔径１．０φｍｍ、孔数６４（タテ列８×ヨコ列８の等間隔配置）個／inch２、開孔率７．７９％）を施し、通気孔の内壁断面の層構造を、軟質塩化ビニル樹脂層（熱可塑性樹脂層）／ガラス繊維布帛層（通気性布帛層）／通気性発泡層とする、厚さ３．４３ｍｍ、質量７８８ｇ／ｍ２、通気度１３ｃｃ／ｃｍ２／秒、残響反射法によるＮＲＣ値０．７１の可撓性積層体を得た。
〔配合３〕軟質塩化ビニル樹脂ペーストゾル組成物
乳化重合塩化ビニル樹脂（重合度１７００）                        １００質量部
１，２−シクロヘキサンジカルボン酸ジイソノニル（可塑剤）          ６５質量部
※商品名：ヘキサモールＤＩＮＣＨ（ＢＡＳＦ社製）
エポキシ化大豆油（安定剤）                                          ５質量部
酸化アンチモン（難燃剤）                                          １５質量部
酸化モリブデン（難燃剤）                                            ５質量部
バリウム亜鉛複合化合物（安定剤）                                    ２質量部
熱膨張性粒子（有機処理フッ素雲母：平均粒子径５μｍ）              １５質量部
※無機層状化合物粒子＝フッ素雲母
ジメチルシリコーンオイル（整泡剤）                                  ２質量部
酸化チタン（白顔料）                                                ２質量部
イソシアヌレート変性トリイソシアネート（ＴＤＩの３量体）            ３質量部
ジエチレングリコール（ポリオール）                                  ３質量部
※イソシアヌレート変性トリイソシアネートの付加反応により、繊維布帛１との密着性
を向上すると同時に、ジエチレングリコールとの重合により軟質塩化ビニル樹脂内部に
ポリウレタン架橋構造を生成することで、通気性発泡層の樹脂強度と形状保持性を強固
とする。
【００３７】
〔実施例４〕
実施例１の配合１に用いた熱膨張性粒子（層状珪酸塩化合物粒子＝スメクタイト系粘土鉱物）２０質量部を、有機処理フッ素雲母（無機層状化合物粒子＝フッ素雲母：平均粒子径５μｍ）２０質量部に変更した以外は実施例１と同様として、通気孔（完全貫通）の機械的窄孔（孔径１．０φｍｍ、孔数６４（タテ列８×ヨコ列８の等間隔配置）個／inch２、開孔率７．７９％）を有する、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、厚さ０．５８ｍｍ、質量８０６ｇ／ｍ２、通気度１６ｃｃ／ｃｍ２／秒、残響反射法によるＮＲＣ値０．６６の可撓性積層体を得た。
【００３８】
〔実施例５〕
実施例１の配合１に用いた熱膨張性粒子（層状珪酸塩化合物粒子＝スメクタイト系粘土鉱物）２０質量部を、親油性合成スメクタイト（無機層状化合物粒子＝合成スメクタイト）２０質量部に変更した以外は実施例１と同様として、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、通気孔（完全貫通）の機械的窄孔（孔径１．０φｍｍ、孔数６４（タテ列８×ヨコ列８の等間隔配置）個／inch２、開孔率７．７９％）を有する、厚さ０．５８ｍｍ、質量８０６ｇ／ｍ２、通気度１６ｃｃ／ｃｍ２／秒、残響反射法によるＮＲＣ値０．６６の可撓性積層体を得た。
【００３９】
〔実施例６〕  
実施例２の通気孔（完全貫通）の窄孔（孔径１．０φｍｍ、孔数６４（タテ列８×ヨコ列８）個／inch２、開孔率７．７９％）を、窄孔（孔径０．６φｍｍ、孔数１９６（タテ列１４×ヨコ列１４の等間隔配置）個／inch２、開孔率８．５７％）に変更した以外は実施例２と同様として、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、厚さ０．５９ｍｍ、質量８２８ｇ／ｍ２、通気度１３ｃｃ／ｃｍ２／秒、残響反射法によるＮＲＣ値０．６３の可撓性積層体を得た。
【００４０】
〔実施例７〕
実施例３の通気孔（完全貫通）の窄孔（孔径１．０φｍｍ、孔数６４（タテ列８×ヨコ列８の等間隔配置）個／inch２、開孔率７．７９％）を、窄孔１（孔径０．６φｍｍ、孔数８１（タテ列９×ヨコ列９の等間隔配置）個／inch２）と窄孔２（孔径１．５φｍｍ、孔数２５（タテ列５×ヨコ列５の等間隔配置）個／inch２）との混成配置（開孔率１０．３８％）に変更した以外は実施例３と同様として、通気孔の内壁断面の層構造を、軟質塩化ビニル樹脂層（熱可塑性樹脂層）／ガラス繊維布帛層（通気性布帛層）／通気性発泡層とする、厚さ３．４３ｍｍ、質量７８８ｇ／ｍ２、通気度２４ｃｃ／ｃｍ２／秒、残響反射法によるＮＲＣ値０．７２の可撓性積層体を得た。
【００４１】
〔実施例８〕
実施例１で用いた繊維布帛１を下記繊維布帛３に変更した以外は実施例１と同様として、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、厚さ０．７４ｍｍ、質量１２３６ｇ／ｍ２、通気度１１ｃｃ／ｃｍ２／秒、残響反射法によるＮＲＣ値０．７０の可撓性積層体を得た。
〈繊維布帛３〉
無アルカリガラス繊維（９μｍフィラメント数４００本）からなり、フィラメント同士がルーズに交絡した状態でＺ撚２５回／ｍを施した嵩高（タスラン）糸７５番手（６８７dtex）の３本合撚糸を経糸群及び緯糸群に用い、経糸群は１インチ間４８本の織組織とし、また緯糸群は１インチ間４２本の織組織とする質量７５０ｇ／ｍ２、目抜け空隙率０．５％、空気含有率１８％の二重織物を用いた。
【００４２】
〔実施例９〕
実施例２で用いた繊維布帛１を下記繊維布帛４に変更した以外は実施例２と同様として、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）とする、厚さ０．５６ｍｍ、質量７１８ｇ／ｍ２、通気度１０ｃｃ／ｃｍ２／秒、残響反射法によるＮＲＣ値０．６４の可撓性積層体を得た。
〈繊維布帛４〉
炭素繊維（７μｍフィラメント数３０００本）からなり、フィラメント同士がルーズに交絡した状態でＺ撚７５回／ｍを施した嵩高(タスラン)糸６６tex単糸を経糸群及び緯糸群に用い、経糸群は１インチ間１２本の織組織とし、また緯糸群は１インチ間１２本の織組織とする、質量２２０ｇ／ｍ２、目抜け空隙率０．３％、空気含有率１８％の平織物を用い、実施例２の配合２によるウレタンエマルジョン溶液組成物の液浴中に浸漬し、液浴から引き上げると同時にマングルロールで圧搾し、１２０℃の電熱炉で１分間乾燥させて質量２３２ｇ／ｍ２、目抜け空隙率は０．２％、空気含有率１２％の繊維布帛４とした。
【００４３】
〔実施例１０〕
実施例２の質量８２８ｇ／ｍ２の可撓性積層体中間体（未窄孔）の片面に、下記不織布を熱接着し、通気孔の内壁断面の層構造を、軟質塩化ビニル樹脂層（熱可塑性樹脂層）／ガラス繊維布帛層（通気性布帛層）／軟質塩化ビニル樹脂層（熱可塑性樹脂層）／ガラス不織布層とする、厚さ２．５９ｍｍ、質量１１２８ｇ／ｍ２、通気度１８ｃｃ／ｃｍ２／秒、残響反射法によるＮＲＣ値０．７０の可撓性積層体を得た。
〈不織布〉
Ｅガラスからなるガラス繊維チョップドストランド（ガラス繊維集束本数３００本、繊維径１５．８μｍ、繊維長２５ｍｍ、３−メタクリロキシプロピルトリメトキシシラン（シランカップリング剤）１質量％酢酸水溶液サイジング）を湿式抄造し、エポキシ樹脂をバインダーとして１０質量％を含むガラス不織布（目付：３００ｇ／ｍ２、厚さ：２ｍｍ）を使用した。
【００４４】
実施例１〜１０の可撓性積層体は、何れも厚さ０．４３〜０．７４ｍｍを有し、その
全面に孔径０．６〜１．５φｍｍの通気孔を開孔率７．７９〜１０．３８％で有し、通気孔の内壁断面の層構造として、少なくとも「熱可塑性樹脂層／通気性布帛層」を有し、さらに熱可塑性樹脂層に熱膨張性粒子として、層状無機化合物を９．６質量％含み、しかも
いずれも嵩高(タスラン)糸を製織してなる繊維布帛を通気性布帛層として介在し、互いに隣接する通気孔同士が通気連続することで通気孔が共鳴孔として作用し、その結果、反響減衰効果の作用と、さらに通気性布帛層（繊維布帛）に拡散することで音響減衰するような吸音の相乗効果の発現が明らかとなった。そして熱可塑性樹脂層にはスメクタイト系粘土鉱物、合成スメクタイト、フッ素雲母、膨張黒鉛などの層状無機化合物を熱膨張性粒子として含むことによって実施例１〜１０の可撓性積層体が、火災により加熱された時に、層状無機化合物が体積膨張を起すことで見掛け上熱可塑性樹脂層自体が体積膨張し、それによって実施例１〜１０の可撓性積層体の通気孔を閉塞するという煙漏れ遮断の作用発現が明らかとなった。
【００４５】
〔比較例１〕
実施例１の可撓性積層体から熱可塑性樹脂層を（両面とも）省略した以外は実施例１と同様として、厚さ０．２８ｍｍ、質量３２０ｇ／ｍ２、目抜け空隙率は０．５％、空気含有率１６％の繊維布帛１のみとしたことでコーンカロリーメーター試験（ASTM-E1354）により５０ｋＷ／ｍ２の輻射熱を照射した時に、全ての目抜け空隙率から燃焼ガス煙が漏れ流れ、避難上有害な煙又はガスと見做されて不燃性の建築基準法物件には不適切な材料となった他、吸音効果にも劣り、残響反射法によるＮＲＣ値が０．６６から０．１８に低減した。
【００４６】
〔比較例２〕
実施例１の可撓性積層体（未窄孔）に対する熱針による通気孔（完全貫通）の機械的窄孔を、（孔径０．２５φｍｍ、孔数６２５（タテ列２５×ヨコ列２５の等間隔配置）個／inch２、開孔率４．７５％）に変更した以外は実施例１と同様として、厚さ０．５８ｍｍ、質量８０６ｇ／ｍ２、通気度３ｃｃ／ｃｍ２／秒の可撓性積層体を得た。通気孔の孔径を１．０φｍｍから０．２５φｍｍにサイズダウンしたことで吸音効果に劣り、残響反射法によるＮＲＣ値が０．６６から０．２１に低減した。
【００４７】
〔比較例３〕
実施例１の可撓性積層体（未窄孔）に対する熱針による通気孔（完全貫通）の機械的窄孔を、（孔径５．０φｍｍ、孔数４（タテ列２×ヨコ列２の等間隔配置）個／inch２、開孔率１２．１％）に変更した以外は実施例１と同様として、厚さ０．５８ｍｍ、質量８０６ｇ／ｍ２、通気度８５ｃｃ／ｃｍ２／秒の可撓性積層体を得た。通気孔の孔径を１．０φｍｍから５．０φｍｍにサイズアップしたことで吸音効果に劣り、残響反射法によるＮＲＣ値が０．６６から０．１１に低減した。
【００４８】
〔比較例４〕
実施例１の可撓性積層体（未窄孔）に対する熱針による通気孔（完全貫通）の機械的窄孔を、（孔径１．０φｍｍ、孔数９（タテ列３×ヨコ列３の等間隔配置）個／inch２、開孔率１．０９％）に変更した以外は実施例１と同様として、厚さ０．５８ｍｍ、質量８０６ｇ／ｍ２、通気度２ｃｃ／ｃｍ２／秒の可撓性積層体を得た。通気孔の開孔率を７．７９％から１.０９％にスケールダウンしたことで吸音効果に劣り、残響反射法によるＮＲＣ値が０．６６から０．１２に低減した。
【００４９】
〔比較例５〕
実施例１の可撓性積層体（未窄孔）に対する熱針による通気孔（完全貫通）の機械的窄孔を、（孔径１．０φｍｍ、孔数２１０（タテ列１４×ヨコ列１５の等間隔配置）個／inch２、開孔率２５．５％）に変更した以外は実施例１と同様として、厚さ０．５８ｍｍ、質量８０６ｇ／ｍ２、通気度３２ｃｃ／ｃｍ２／秒の可撓性積層体を得た。通気孔の開孔率を７．７９％から２５.５５％にスケールアップしたことで吸音効果に劣り、残響反射法によるＮＲＣ値が０．６６から０．１４に低減した。
【００５０】
〔比較例６〕
実施例１の熱可塑性樹脂層から熱膨張性粒子を省略、すなわち配合１から熱膨張性粒子（層状珪酸塩化合物粒子＝スメクタイト系粘土鉱物＝モンモリロナイト：平均粒子径８μｍ）２０質量部を省略した以外は実施例１と同様として、厚さ０．５８ｍｍ、質量８１５ｇ／ｍ２、通気度１６ｃｃ／ｃｍ２／秒の可撓性積層体を得た。吸音効果は実施例１の可撓性積層体に比べて遜色ないものであったが、コーンカロリーメーター試験（ASTM-E1354）により比較例６の可撓性積層体に５０ｋＷ／ｍ２の輻射熱を照射した時に、全ての通気孔から燃焼ガス煙がシートの反対面側に漏れ流れ、避難上有害な煙又はガスと見做されて不燃性の建築基準法物件には不適切な材料となった。
【００５１】
【表１】
0006464412.tif 000002
【００５２】
【表２】
0006464412.tif 000003
【００５３】
【表３】
0006464412.tif 000004
【産業上の利用可能性】
【００５４】
本発明によれば、建築物の天井に設置される天井面積構成部材兼吸音部材、または天井面積構成部材付帯物としての吸音性を有する不燃内装材が得られ、これらの膜材料は万が一地震で崩落した場合にも重大な人的被害を生じる可能性の低い軽量性とフレキシブル性とを有しながら、反響抑止効果と音響減衰効果とに優れるので、屋内競技場、体育館、屋内プール、イベントホール、公会堂、冠婚葬祭式場、駅舎ロビー、空港ロビー、ショッピングモール吹き抜けなどの膜天井構築用などに広く用いることができる。
【符号の説明】
【００５５】
１：可撓性積層体（吸音不燃シート）
２：通気孔
２−１：熱可塑性樹脂層
２−２：通気性布帛層
３：通気性発泡層、または不織布層
【図１】
0006464412.tif 000005
【図２】
0006464412.tif 000006
【図３】
0006464412.tif 000007
【図４】
0006464412.tif 000008